FR 3074808 A1 20190614 FR 1762035 A 20171213 La présente invention concerne le domaine des revêtements plastiques, plus particulièrement le domaine des plastisols et leur application à la protection des supports destinés à être placés dans des conditions de corrosion chimique très sévères. L'invention concerne plus précisément un nouveau plastisol particulièrement approprié pour le revêtement de montages d'électrolyse appelés à tremper dans des bains destinés à la galvanoplastie. L'invention a plus spécifiquement pour objet un plastisol pour revêtement de montages d'électrolyse pour la métallisation de substrats plastiques. On rappellera qu'est couramment dénommé plastisol un mélange formé d'au moins une suspension de résine, par exemple poly(chlorure de vinyle) (PVC) en poudre préparée suivant le procédé de polymérisation en émulsion (ou en micro suspension), dans un plastifiant liquide, et d'adjuvants, de type stabilisants, charges, pigments, et agents gonflants. Sous l'action de la chaleur, ce plastisol se transforme en un solide homogène, vers des températures de l'ordre de 180°C. Les plastisols sont utilisés dans des domaines très différents mais ils ont trouvé notamment une application particulière dans le domaine des revêtements de montages d'électrolyse appelés à tremper dans des bains sulfochromiques, chlorhydriques, de nickelage, de cuivrage, destinés à la galvanoplastie. La galvanoplastie est une technique qui consiste entre autres à recouvrir par voie chimique un substrat non-conducteur avec un mince film ou revêtement conducteur puis à déposer par voie électrolytique un revêtement métallique sur le film déposé chimiquement. La galvanoplastie permet de recouvrir des substrats non conducteurs par des métaux tels que le cuivre, le nickel, le chrome, l'or, l'argent ou similaires. Le dépôt d'un film métallique par voie chimique sur un substrat non conducteur comprend la succession d'étapes suivantes : 1. Le satinage chimique qui consiste à tremper le substrat non conducteur, une matière plastique par exemple, dans un bain de satinage destiné à former des pores ou alvéoles submicroniques, de l'ordre du dixième de micron à la surface du substrat. 2. Le trempage du substrat ayant subi un satinage chimique dans une solution de neutralisation, ayant pour objet d'éliminer les traces de réactifs du bain 2 de satinage sur le substrat, et en particulier les traces de chrome sur le substrat lors d'une étape de satinage dans un bain sulfochrom igue. 3. Le pré-trempage du substrat neutralisé dans une solution de HCI, cette étape ayant pour objet d'assurer la protection du catalyseur, typiquement du 5 palladium colloïdal, lors de l'étape suivante. 4. La catalysation de la surface du substrat dans un bain de catalyseur colloïdal. Ce bain est réalisé autour d'un état d'équilibre entre le palladium et l'étain en milieu hydrochlorhydrique. Les alvéoles (ou pores) à la surface du substrat, rendues hydrophiles et débarrassées de chrome par étapes de 10 neutralisation vont absorber l'étain sous forme de SnO et Sn et provoquer la précipitation du palladium. 5. L'accélération de catalyse qui consiste en une élimination des ions Se de la surface du substrat et la réduction du palladium sous forme catalytique Pd. 15 6. Le dépôt chimique d'un film métallique, typiquement Ni ou Cu. Ce type de dépôt chimique d'un film métallique sur un substrat en matière plastique est bien connu de l'homme de l'art. Une étape classique de nettoyage de la surface des substrats par des tensioactifs adaptés peut précéder l'ensemble des étapes décrites ci-dessus. 20 Un premier type de bain de satinage comprend les mélanges à base d'anhydride chromique. Il s'agit par exemple des satinages d'anhydride chromique et d'acide sulfurique, des satinages d'anhydride chromique et d'eau, et des satinages à base d'anhydride chromique, d'acide sulfurique et d'acide orthophosphorique. 25 Cependant, si les plastisols connus, appelés à revêtir les outillages de galvanoplastie, comme les montages d'électrolyse, sont généralement satisfaisants, ils ont tendance à se recouvrir eux-mêmes de métal lors des étapes de métallisation chimique. Les outillages de galvanoplastie, recouverts de plastisol, doivent pouvoir 30 être utilisés plusieurs fois, afin de réaliser plusieurs cycles de galvanoplastie, il existe donc un besoin dans l'état de la technique pour des plastisols qui ne soient pas altérés par un dépôt de métal à la fin de chaque cycle de métallisation chimique. De plus, on a remarqué que le phénomène de métallisation du plastisol 3 était encore plus marqué, lorsque, lors de l'étape de satinage, la concentration en composés de chrome, notamment les oxydes de chrome, et tout particulièrement de chrome (VI) dans le mélange sulfochromique utilisée dans les bains de satinage diminuait. 5 Or, la nécessité de diminuer la concentration en composés de chrome VI, notamment en Cr03 dans le mélange sulfochromique (mélange d'acide sulfurique et d'anhydride chromique) des bains de satinage correspond à une contrainte justifiée notamment par l'apparition de nouvelles normes anti-pollution, dont on peut citer à titre d'exemple la directive européenne SEVESO 2. 10 Cette contrainte a accentué le besoin pour des plastisols capables de ne pas se recouvrir de métal lors du dépôt chimique de métal, même lorsque la concentration en Cr03 dans le mélange sulfochromique utilisée est faible. Le brevet EP-1.496.090 au nom de la société SERME décrit un plastisol destiné à protéger un outillage de galvanoplastie contre la métallisation, 15 comprenant au moins une résine et un mélange plastifiant et un additif contenant au moins un sel métallique limitant voire empêchant la métallisation dudit plastisol, typiquement un chromomolybdate de plomb. Un tel plastisol convient particulièrement lorsqu'on utilise des bains de satinage comprenant moins de 500g/L d'anhydride chromique dans le mélange 20 sulfochromique, de préférence moins de 100g/L et idéalement 50g/L ou moins. On a également développé des bains de satinage totalement exempts de chrome. Ainsi, on connaît des bains de satinage à base de permanganate et d'hydroxyde de sodium, à base de mélanges d'acides sulfurique, phosphorique, acétique ou p-toluène-sulfonique, à base d'hydroxyde de sodium ou potassium. 25 Ainsi, la demande de brevet US-2005/0199587A1 décrit un bain de satinage à base de permanganate. Il a été récemment mis au point des compositions de satinage exemptes de composés de chrome, notamment de chrome (VI), comprenant des ions de manganèse Mn(VII) ou des ions de manganèse Mn(II) et/ou Mn (III). De telles 30 compositions sont décrites dans la demande de brevet US-2011/0140035, le brevet US-8.603.352 et le brevet EP-2.792.702B1. Un bain de satinage à base d'ions manganèse est commercialisé par la société DOW Chemical Company sous la dénomination ECOPOSIT® CF-820 (Chrome-free Etch-CFE). 4 Malheureusement, les plastisols connus, y compris les plastisols décrits dans le brevet EP-1.496.090, ont une forte tendance à se métalliser lors de l'utilisation de ces bains de satinage exempts de chrome. Pour éviter la métallisation du plastisol, la demande internationale WO- 5 2013/182590 propose d'utiliser comme_ solution de satinage une solution de chlorate dans l'acide sulfurique. Une telle solution a pour inconvénients d'être exclusive de l'emploi d'autres solutions de satinage, notamment d'autres solutions exemptes d'ions chrome du commerce. Pour éviter la métallisation du plastisol lors de l'utilisation de bains de 10 satinage à base d'ions manganèse ou de permanganate, la demande de brevet US-2015/0233011 propose un traitement préalable de l'outillage dans une solution contenant un inhibiteur de métallisation choisi parmi les sels des métaux de transition de dithiocarbamates di-substitués et de sulfures de thiurame tétrasubstitués. 15 Cette approche a pour inconvénient d'introduire une étape supplémentaire dans le processus de métallisation et l'emploi de matériel- additionnel, notamment d'une cuve de traitement supplémentaire. Pour éviter la métallisation du plastisol, la demande de brevet US-2016/0040315 propose d'introduire dans la composition du plastisol revêtant 20 l'outillage un additif organique comportant des fonctions amines et sulfures, notamment des disulfures de thiurame tétra-substitués et des dithiecarbonates métalliques. Pour éviter la métallisation du plastisol, la :demanie de brevet US-2016/0102403 prévoit une étape d'application sur le plastisol de composés 25 sulfurés, notamment des disuffures organiques. Cette solution a pour inconvénient d'introduire une étape supplémentaire dans le procédé de métallisation. La présente invention a donc pour objet un outillage, notamment un porte-objets, pour galvanoplastie revêtu d'un plastisol qui ne se métallise pas après un traitement de satinage avec un bain de satinage exempt de chrome, notamment 30 un bain de satinage à base d'ions manganèse ou de permanganate. En particulier, l'outillage selon l'invention ne nécessite pas d'étape de traitement supplémentaire visant à éviter sa métallisation. Les buts ci-dessus sont atteints selon l'invention en utilisant un plastisol comprenant au moins un oxyde de bismuth et d'un élément du groupe V ou du groupe VI de 5 la classification périodique des éléments (dénommé ci-après « oxyde mixte de bismuth »). De préférence, l'oxyde mixte de bismuth est un oxyde mixte de bismuth (III) et tout particulièrement du vanadate de bismuth (BiVO4). Les plastisols utilisés peuvent être tout plastisol classique, et en particulier 5 ceux comprenant au moins une résine de poly(chlorure de vinyle) telles que des résines homopolymères ou copolymères poly(chlorure de vinyle/acétate de vinyle) ou encore une résine acrylique. Les plastisols préférés comprennent une ou plusieurs résines de poly(chlorure de vinyle) (PVC). Le plastifiant est choisi parmi les phtalates de dibutyle, les phtalates mixtes 10 de benzyle-butyle, les phtalates de di(2-éthylhexyle), les phtalates de dihexyle, les phtalates de diisononyle et leurs mélanges. Un mélange de plastifiants particulier, convenant à la réalisation d'un plastisol selon l'invention est un mélange de diisononylphtalate, d'adipate de diisononylphtalate et de triméthyl pentanediol d i isobutyrate. 15 L'oxyde mixte de bismuth est choisi parmi les vanadates, molybdates, tungstates, niobates et antimonates de bismuth, en particulier les vanadates de bismuth, et leurs mélanges. L'oxyde mixte de bismuth préféré est le vanadate de bismuth BiVO4, celui-ci est commercialisé entre autres sous la dénomination BRUFASOL® AL 2300 par la 20 société Bruchsaler Farbenfabrik GmbH & Co. KG. Cet oxyde est dispersé au sein du plastisol lors de sa fabrication et notamment lors d'une étape d'empâtage sous vide du plastisol ou lors d'une étape de dispersion des poudres dans le plastifiant. La concentration en oxyde mixte de bismuth dans le plastisol exprimée en 25 parties pour cent en poids de résine (per) est de 2,5 à 7,5 et de préférence de 4 à 6. Un plastisol préféré selon l'invention répond à la composition suivante, exprimée en parties en poids de résine (per) est de: Résine 100 Oxyde mixte de bismuth 2,5 à 7,5 Plastifiant 45 à 60. Un plastisol selon l'invention peut comprendre en outre, un ou plusieurs adjuvants choisis parmi les stabilisants, les agents de charge, les colorants, les agents gonflants, les émulsifiants, les agents d'ajustage de la viscosité, les agents 30 6 de démoulage, les agents matants, les agents antistatiques, les agents antioxydants, les agents fongicides, les agents de dégazage, les stabilisants thermiques, les agents améliorant la tenue au feu, les mélanges de ceux-ci, et plus généralement des mélanges thixotropiants facilitant l'application des 5 plastisols sur les supports destinés à être revêtus par trempage. En plus des résines PVC, des résines d'addition telles que des styrèneacrylonitriles (SAN), des acrylonitrile-butadiène-styrènes (ABS), des caoutchoucs butyl synthétiques (SBR), ou des polyéthylènes chlorés (CPE) peuvent être incorporées dans les plastisols selon la présente invention. 10 Le plastisol peut également être de type « haute température ». En dosant le pourcentage de plastifiants par rapport aux résines PVC, on obtient plusieurs types de plastisols qui conviennent à la réalisation de l'invention. Une première catégorie comprend les plastisols dits « mous » qui possèdent une dureté après cuisson, comprise entre 60 et 70 Shore A. Une deuxième catégorie 15 comprend les plastisols dits « durs » qui possèdent une dureté après cuisson comprise entre 80 et 90 Shore A Par ailleurs, les plastisols convenant pour l'invention présentent généralement une dureté Shore A, comprise entre 80 et 90 En ce qui concerne le mode détaillé de fabrication des plastisols selon 20 l'invention et leurs applications, l'homme du métier pourra se référer utilement à l'ouvrage suivant : Techniques de l'ingénieur, volume A9, pages 3710 et suivantes, au chapitre « plastisol et mise en oeuvre » par R. ARLOTTO. Par « outillage de galvanoplastie », l'homme du métier comprendra les montages d'électrolyse, les montages destinés à maintenir dans les bains de 25 d'électrolyse, les pièces que l'on désire revêtir d'un métal et, de manière générale, tous les éléments à protéger des bains d'electrolyse. Un plastisol selon l'invention peut être composite et comprendre au moins deux couches de plastisol ; une première couche interne en contact avec l'outillage de galvanoplastie, et une couche externe recouvrant la couche interne. 30 Dans ce cas, l'additif est dispersé préférentiellement dans la deuxième couche, externe. Un plastisol composite est décrit notamment dans la demande de brevet EP-0.607.717 et comprend une première couche de plastisol standard comprenant 70% de plastifiant et une seconde couche de plastisol « dur » contenant 35 à 40% plastifiant. Grâce à un tel revêtement, la couche supérieure 7 de plastisol « dur », pauvre en mélange plastifiant, est régénérée par la couche inférieure, riche en mélange plastifiant. La couche supérieure de plastisol, au sein de laquelle l'oxyde de bismuth est préférentiellement dispersé, peut répondre à la composition décrite dans le brevet FR-2.456.131 déposé par la société SERME. 5 Alternativement, un plastisol composite peut comprendre trois couches de plastisol comme cela est décrit dans la demande de brevet EP-0.607.717. Un plastisol composite peut comprendre deux premières couches de plastisols identiques à celles décrites ci-dessus, et une troisième couche de plastisol, classique, de type mou recouvrant les deux couches précédentes. 10 L'invention concerne en particulier un outillage de galvanoplastie revêtu d'un plastisol selon l'invention, et en particulier revêtu d'un plastisol composite tel que défini ci-dessus. Parmi les substrats destinés à être métallisés, on peut citer en premier lieu les ABS. Parmi, tous les ABS disponibles, les grades d'ABS spécifiques « spécial 15 chromage », sont particulièrement préférés. Ils sont spécialement formulés et possèdent un ratio copolymères-nitrile-styrène et butadiène optimal. Parmi les substrats destinés à être métallisés, on peut citer aussi les polyamides, et en particulier les PA6 ; PA6,6 ; PA4,6 ; PA6,10 ; PA6,12 ; PA11 ; PA12, le Minion IIC-40® de la société Dupont de Nemours, et les polyamides 20 semi-aromatiques de la société EMS, de grades spécifiques développés pour le chromage. D'autres substrats sont métallisables comme les polyoxyméthylènes (POM) ou encore les polyacétals, sous forme homopolymère et copolymère, les alliages ABS/polycarbonate et en particulier les alliages comprenant 45% de 25 polycarbonate et 55% d'ABS, les polypropylènes et en particulier le grade chromable HV4 4019G® de la société Codiplast (RTP France), les polyphénylèneoxyde (PPO) tels que le Noryl® de la société General Electric Company. Le revêtement des outillages de galvanoplastie par le plastisol selon l'invention peut être réalisé suivant une technique de trempage connue de 30 l'homme du métier, décrite dans le brevet FR-2.456.131 et décrite brièvement ci- après. Tout d'abord, les supports à recouvrir sont dégraissés par les produits organiques connus en soi, puis ils sont rincés et séchés. Ensuite, ces supports sont revêtus par une sous-couche d'adhérence également connue en soi. Le 8 support subit ensuite un préchauffage à une température de l'ordre de 180°C à 220°C suivant les dimensions de celui-ci, puis on procède au trempage dans le bain de plastisol, et on remonte le support à une vitesse de l'ordre de 1 cm/min pour éviter la formation de coulures sur celui-ci. Le support revêtu ainsi obtenu 5 subit ensuite une cuisson à une température de l'ordre de 160 à 200°C, de préférence de l'ordre de 190°C environ, pendant approximativement une demi-heure à 45 min suivant les épaisseurs. Cependant, il est tout à fait envisageable de mettre en oeuvre un procédé de revêtement des outillages de galvanoplastie dont les caractéristiques comme la 10 cuisson du plastisol ou la température du support à revêtir sont différentes de celles décrites ci-dessus. Alternativement, le revêtement des supports par le plastisol selon l'invention pourra être réalisé en déposant deux couches de plastisol ou plus, comme cela est décrit dans le brevet EP-0.607.717. 15 D'autres avantages apparaîtront à la lumière des exemples suivants et des figures représentant respectivement : Figure 1A : Une photographie d'un outillage de galvanoplastie revêtu d'un plastisol selon le brevet EP-1.496.090 de l'art antérieur, et d'un objet, après traitement dans un bain de satinage et métallisation ; 20 Figure 1B : Une photographie d'un outillage de galvanoplastie revêtu d'un plastisol selon l'invention, et d'un objet, après traitement dans un bain de satinage et métallisation ; On va maintenant décrire un exemple de mise en oeuvre de l'invention où 25 les produits mis en oeuvre sont explicités : A: Bain de satinage Le bain de satinage utilisé est par exemple le produit commercialisé par DOW Chemical Company sous la dénomination ECOPOSITTm CF-820 (Chrome-free Etch-CFE). D'autres types de bains de satinage sont toutefois utilisables 30 comme par exemple les bains MC DERMID, les bains COVENTYA, les bains ENTHONE ou ATOTECH et tout autre bain de satinage adapté. En particulier, le bain de satinage peut être un bain de satinage sans chrome tel que décrit aux exemples 3 et 4 du brevet EP-2.792.702B1. En particulier, le bain de satinage utilisé dans le présent exemple est le produit 35 commercial ECOPOSITTm CF-820 (Chrome-free Etch-CFE). 9 B: Composition d'un plastisol selon l'invention. Les concentrations indiquées ci-après pour la réalisation du plastisol sont exprimées en parties en poids de résine (per). SOLVIN 372 NF@ (résine PVC) 45 5 SOLVIN 374 MB@ (résine PVC) 55 DINP@ (diisononylphtalate) (plastifiant) 44,1 DINA.Z@ (adipate de diisononylphtalate) (plastifiant) 6,10 Triméthyl pentanediol diisobutyrate (plastifiant) 2,50 Silice pyrogénée (agent de charge) 0,45 10 Vanadate de bismuth (BiVO4) 6 Alcool benzylique (agent de réglage de la viscosité) 2 Antioxydant (dioctylthio dimethyl o -phenol 2 Stéarate d'octyle (agent de réglage de la viscosité) 4 BYK 3155@ (dérivés de polyoxyalkylènes - agent de dégazage) 0,2 15 CALOXOL CPAO@ (oxyde de calcium - absorbeur d'humidité) 0,5 MARKSTAB BZ530@ (stabilisant thermique) 2 IRCOGEL 903@ (sulfonate de calcium - agent de rhéologie) 1,7 On comprend que ces valeurs sont données à titre d'exemple et qu'elles peuvent être modifiées en fonction des besoins. 20 C: Revêtement d'un montage d'électrolyse par une couche de plastisol selon l'invention. Le procédé de revêtement comporte les étapes suivantes : a) Préparation de l'outillage : sablage, dégraissage à l'aide de vapeurs de trichloroéthylène, rinçage avec de l'eau et séchage. 25 b) Application au pistolet ou au trempé d'une sous-couche d'adhérence sur l'outillage suivie d'un séchage du revêtement pendant 15 minutes à la température ambiante. c) Préchauffage de l'outillage dans une étuve à une température comprise entre 180°C et 200°C pendant 30 minutes. 30 d) Trempage de l'outillage chaud dans le bain de plastisol répondant à la composition ci-dessus ou du type de celui de l'exemple 5 du brevet EP1.496.090. e) L'outillage est égoutté lentement en le sortant dudit bain à une vitesse comprise entre 1 et 5 cm/minute, l'égouttement est important pour obtenir 35 un revêtement fin et homogène sans coulure. f) L'outillage est chauffé ensuite dans une étuve à 180°C pendant 45 minutes. On obtient ainsi un montage d'électrolyse selon l'invention qui résiste bien à 10 une métallisation même lors de l'utilisation de bains de satinage exempts de chrome, notamment à base d'ions manganèse. D : Essai de métallisation Après satinage pendant 10 minutes à 65°C dans le bain ci-dessus, des 5 pièces portées par des outillages revêtus d'un plastisol de l'art antérieur (HEXAPLAST® Figure 1A) et selon l'invention (Figure 1B), les pièces sont d'abord soumises à une métallisation chimique classique comprenant les étapes suivantes : a) Neutralisation par rinçage dans de l'eau dé-ionisée ; 10 b) Pré-trempage dans l'acide chlorydrique dilué (3N) pendant 30 secondes à 1 minute ; c) Catalyse dans une solution de palladium colloïdal à 20/35°C pendant 1 à 3 minutes ; d) Après rinçage dans l'eau dé-ionisée, immersion dans une solution 15 d'accélération (AcceleratorTM PM964 solution de Dow Chemical Company) à 40/55°C pendant 2 à 3 minutes ; e) Après rinçage dans l'eau dé-ionisée, dépôt d'une couche de nickel chimique dans une solution de sel de nickel (NIPOSITTm PM980 Electroless Nickel plating bath de Dow Chemical Company) à une 20 température de 20/40°C pendant 5 à 15 minutes ; Les pièces sont ensuite soumises à une métallisation électrolytique comprenant les étapes suivantes : f) Après rinçage dans l'eau dé-ionisée, dépôt d'une couche de cuivre par voie électrolytique dans une solution de pyrophosphate de cuivre 25 à une température de 20/40°C pendant 5 à 15 minutes et une densité de courant de 1A/dm2 ; g) Dépôt électrolytique de cuivre par trempage dans une solution de cuivre acide à une température de 25/50°C pendant 20 à 45 minutes à une densité de courant de 3A/dm2 environ ; 30 h) Après rinçage dans l'eau dé-ionisée, dépôt électrolytique de nickel par trempage dans une solution de nickel à une température de 25/50°C pendant 2 à 5 minutes à une densité de courant de 1A/dm2. Les photographies montrent clairement que les brins de support des pièces ainsi que la partie de l'outillage de la Figure 1A (art antérieur) immergés dans les 35 bains de métallisation, sont métallisés, ce qui n'est pas le cas des brins ainsi que de le partie de l'outillage de la Figure 1B revêtus du plastisol selon l'invention REVENDICATIONS1. Outillage pour galvanoplastie limitant, voire empêchant une métallisation chimique du plastisol le recouvrant lors d'une opération de métallisation par galvanoplastie de pièces en matière plastique, le plastisol comprenant au moins une résine et un mélange plastifiant, caractérisé en ce que le plastisol contient au moins un oxyde de bismuth et d'un élément du groupe V ou du groupe VI de la classification périodique des éléments (oxyde mixte de bismuth). 2. Outillage selon la revendication 1, caractérisé en ce que l'oxyde mixte de bismuth est choisi parmi les vanadates, molybdates, tungstates, niobates et antimonates de bismuth, et leurs mélanges. 3. Outillage selon la revendication 2, caractérisé en ce que l'oxyde mixte de bismuth est le vanadate de bismuth BiVO4. 4. Outillage selon l'une quelconque des revendications 1 à 3, caractérisé en ce que l'oxyde mixte de bismuth a une concentration, exprimée en parties pour cent en poids de résine (per) de 2,5 à 7,5, de préférence comprise de 4 à 6. 5. Outillage selon l'une quelconque des revendications 1 à 4, caractérisé en ce que le plastisol répond à la composition suivante, exprimée en parties en poids : Résine 100 Oxyde mixte de bismuth 2,5 à 7,5 Plastifiant 45 à 60 6. Outillage selon l'une quelconque des revendications 1 à 5, caractérisé en ce que le plastisol comprend, en outre, un adjuvant choisi parmi les stabilisants, les agents de charge, les colorants, les agents gonflants, les émulsifiants, les agents d'ajustage de la viscosité, les agents de démoulage, les agents matants, les agents antistatiques, les agents antioxydants, les agents fongicides, les agents de dégazage, les stabilisants thermiques, les agents 12 améliorant la tenue au feu et les mélanges de ceux-ci. 7. Outillage selon l'une quelconque des revendications 1 à 6, caractérisé en ce que l'oxyde mixte de bismuth est dispersé au sein du plastisol 5 lors d'une étape d'empattage sous vide du plastisol. 8. Outillage selon l'une quelconque des revendications 1 à 7, caractérisé en ce que le plastisol comprend une résine de poly(chlorure de vinyle). 10 9. Outillage selon l'une quelconque des revendications 1 à 7, caractérisé en ce que le plastisol comprend une résine acrylique. 10. Utilisation de l'outillage selon l'une quelconque des revendications 1 à 9 pour la métallisation de pièces en matière plastique par galvanoplastie. 15 11. Utilisation selon la revendication 10, caractérisée en ce qu'elle comporte une opération de satinage qui comprend une étape de traitement des pièces en matière plastique dans un bain de satinage exempt de chrome. 20 12. Utilisation selon la revendication 11, caractérisée en ce que ledit bain comprend du permanganate ou des ions manganèse. 13. Utilisation selon l'une quelconque des revendications 10 à 12, caractérisée en ce que l'opération de métallisation comprend une étape de 25 trempage dans un bain de catalyse comprenant du palladium colloïdal.